La présente invention est relative à un acier réfractaire. I1 a eté découvert, de façon inattendue qu'un acier ayant la composition suivante: Ni 5 - 13% Cr 15 - 22% C 0,5 - 0,8 % Mn 5 -7% Al 2,5 - 5% Nb 1-1,5 % Cu 0,5-0,8% Si 1,25-2% reste Fe et impuretés habituelles. avec de préférence Ni 8,2 - 9,8 % Cr 17-19% C 0,65 - 0,75% Al 3 -4% Si 1,7 - 1,85% présente à 1100 C des caracteristiques de résistance supérieures à celles des aciers réfractaires usuels. En particulier, cet acier pressente des caractéristiques de résistance à l'abrasion à chaud qui le rendent particulièrement intéressant pour la réalisation de grilles de four, notamment de cimenteries. REVENDICATIONS 1. Acier réfractaire,caractérisé en ce qu'il a la composition suivante,en poids: Ni 5 - 13 % Cr 15-22% C 0,5 - 0,8% Mn 5 - 7 % AI 2,5 - 5 % Nb 1- 1,5 % Cu 0,5 - 0,8% Si 1,25 - 2% reste Fe et impuretés habituelles. 2. Acier selon la revendication l,caractérisé par les limites de composition suivantes: Ni 8,2 - 9,8$ Cr 17 - 19% C 0 65 - 0,75% A1 3 - 4 % Si 1,7 - 1,85% 3. Application de l'acier selon l'une des revendications 1 ou 2 à la fabrication de grilles de fours à haute temperature.